(57)【特許請求の範囲】
【請求項１】
光硬化性樹脂組成物を自己形成的に硬化させてコアを形成し、その後にクラッド材で覆う光導波路の製造方法において、
前記光硬化性樹脂組成物が、
変性ビスフェノールＡジアクリレートから成る第１のラジカル重合性材料と、
ポリプロピレングリコールジアクリレートから成る第２のラジカル重合性材料とを含み、
第１のラジカル重合性材料と第２のラジカル重合性材料との重量比が９：１乃至３：７であり、
重量平均分子量が４００以上１２００以下であり、
前記クラッド材として、
共役カルボニル１個あたりの分子量が３００以上で、
粘度が１００ｍＰａ・ｓ以下のモノ又はジ（メタ）アクリレートを用い、
当該クラッド材を重合させてコア周囲のクラッドを形成することを特徴とする光導波路の製造方法。
【請求項２】
前記クラッド材は、ポリオキシエチレン第２級アルキルエ−テルアクリレート、ポリプロピレングリコールジアクリレート、イソステアリルアクリレートのうちの一つであることを特徴とする請求項１に記載の光導波路の製造方法。
【発明の詳細な説明】
【技術分野】
【０００１】
本発明は、光硬化性樹脂組成物を自己形成的に光硬化させてコアを形成し、その外周をクラッド材で覆うことによる光導波路の製造方法に関する。
【背景技術】
【０００２】
本願出願人は、「光硬化性樹脂組成物を自己形成的に光硬化させる」ことで、光導波路のコアとして用いることができる軸状の硬化物を開発し、現在に至るまで様々な提案を行ってきた。例えば下記特許文献１及び２が挙げられる。
【０００３】
特許文献２の技術は次の通りである。直方体の上面が開口となった形のアクリル製の透明容器に第１の硬化性樹脂液を充填し、プラスチック光ファイバを浸漬する。プラスチック光ファイバを通してレーザ光を第１の硬化性樹脂液に照射すると、第１の硬化性樹脂液１は照射されたレーザ光により徐々に硬化し、自己集光性によって軸状のコアが形成される。次に透明容器の開口部から、未硬化の第１の硬化性樹脂液を除去する。尚、コア表面及び透明容器の内面に未硬化の第１の硬化性樹脂液が一部付着し、残存する。次に第２の硬化性樹脂液を透明容器に充填し、未硬化の第１の硬化性樹脂液を第２の硬化性樹脂液の中に分散させる。この後、第２の硬化性樹脂液を紫外光を用いて光硬化させてクラッドを形成する。
【特許文献１】特許第３４４４３５２号公報
【特許文献２】特開２００５−０６２３６４号公報
【発明の開示】
【発明が解決しようとする課題】
【０００４】
特許文献２の技術は、コア材料とクラッド材料の入れ替え工程の間に洗浄工程を必要としない条件を検討したものである。しかし更に検討を加えた結果、実用上重要な０．２ｄＢ／ｃｍ以下程度の低伝送損失を実現するためには光硬化性樹脂を選定する必要があることがわかった。また、高温環境下に保存されたときの光伝送特性の劣化の抑制や、コア材料の硬化時間、クラッド材料の硬化時間の短縮のためにも光硬化性樹脂を選定する必要があることがわかった。
【０００５】
本発明は上記課題を解決するために成されたものであり、その目的は、自己形成光導波路の製造方法において、低伝送損失、高温環境下での劣化の抑制、更には製造時間の短縮を達成することである。
【課題を解決するための手段】
【０００６】
請求項１に係る発明は、光硬化性樹脂組成物を自己形成的に硬化させてコアを形成し、その後にクラッド材で覆う光導波路の製造方法において、前記光硬化性樹脂組成物が、変性ビスフェノールＡジアクリレートから成る第１のラジカル重合性材料と、ポリプロピレングリコールジアクリレートから成る第２のラジカル重合性材料とを含み、第１のラジカル重合性材料と第２のラジカル重合性材料との重量比が９：１乃至３：７であり、重量平均分子量が４００以上１２００以下であり、前記クラッド材として、共役カルボニル１個あたりの分子量が３００以上で、粘度が１００ｍＰａ・ｓ以下のモノ又はジ（メタ）アクリレートを用い、当該クラッド材を重合させてコア周囲のクラッドを形成することを特徴とする光導波路の製造方法である。
尚、（メタ）アクリレートの表記は、アクリレートとメタクリレートとを包括的に表記するものである。
【０００７】
また、請求項２に係る発明は、請求項１に記載の光導波路の製造方法において、前記クラッド材は、ポリオキシエチレン第２級アルキルエ−テルアクリレート、ポリプロピレングリコールジアクリレート、イソステアリルアクリレートのうちの一つであることを特徴とする。
【発明の効果】
【０００８】
コアを形成するための光硬化性樹脂組成物は、２つのラジカル重合性材料から成る。第１のラジカル重合性材料は、少なくとも芳香環とポリアルキレンオキシド鎖を有する２価有機基のジ（メタ）アクリレートであるので高屈折率である。第２のラジカル重合性材料は、アルキレンの炭素数が３以上であるポリアルキレンオキシドのジ（メタ）アクリレートであるので、低粘度である。これを混合した光硬化性樹脂組成物は、高屈折率であって低粘度となる。これらの２つの特徴を導き出すためには、第１のラジカル重合性材料と第２のラジカル重合性材料の重量比は９：１乃至３：７とすることが必要である。第１のラジカル重合性材料と第２のラジカル重合性材料の重量比は７：３乃至５：５とするとより好ましい。
【０００９】
第１のラジカル重合性材料と第２のラジカル重合性材料はいずれもポリアルキレンオキシド鎖を有し、両末端が（メタ）アクリルエステル構造であって構造が極めて類似している。このため、相溶性が優れ、コア形成時である硬化中も相分離することがない。よって硬化物であるコアが均一組成となり、光散乱が少なく、低伝送損失のコアを形成できる。
【００１０】
コアを形成するための光硬化性樹脂組成物は、ジ（メタ）アクリレートの混合物であって、重量平均分子量が４００以上であるので、硬化後において架橋密度が高過ぎない。その結果、硬化時に誘起される密度揺らぎが少なくなり、密度揺らぎに起因する光散乱が少なく低伝送損失となる。
【００１１】
コアを形成するための光硬化性樹脂組成物は、ジ（メタ）アクリレートの混合物であって、重量均分子量が１２００以下でるので、硬化後において架橋密度が低過ぎない。その結果、コア材料とクラッド材料の置換作業時において、自己形成光導波路コアが自重によってたわんでしまうことを妨げる程度の硬度を有するものとなる。
本発明では、コアを形成するための光硬化性樹脂組成物を、上述した材料に含まれる材料のうち、変性ビスフェノールＡジアクリレートから成る第１のラジカル重合性材料と、ポリプロピレングリコールジアクリレートから成る第２のラジカル重合性材料とを含む組成物としているので、上記効果を奏する。
【００１２】
クラッド材は、重合性官能基の濃度が低いため、クラッド硬化時の発熱量が少ない。よって発熱による自己形成光導波路コアの変形を誘起しない。さらに、硬化時に誘起される歪みが少ないため、作製した自己形成光導波路が例えば７０℃程度の高温環境下に保存されたときも歪みの緩和に伴う変形量が少なく、高温環境下に保存されたときの光伝送特性の劣化が少ない。
【００１３】
クラッド材は、重合性官能基の濃度が低いため、硬化による体積収縮が小さく、屈折率の上昇が少ない。そのため、重合性官能基の濃度が高いものと比べると相対的に低い屈折率のものが得られる。このことは、コアを形成するための光硬化性樹脂組成物の硬化物の屈折率をより低いものとすることを可能とする。実際、光硬化性樹脂組成物は粘度を低減するために第２のラジカル重合性材料を含有するが、第１のラジカル重合性材料の硬化物よりも、混合物の硬化後の屈折率は低くなっている。クラッドはコアよりも十分低い屈折率を有する必要があるが、硬化による屈折率上昇が少ないことは有効である。
【００１４】
クラッド材は、重合性官能基の濃度が低いため、硬化時の発熱量や誘起される歪み量が少ないため、高強度の光で短時間に硬化させることができる。そのため生産性を高めることが可能である。重合性官能基の濃度が高いものは、発熱量や歪み量を低減するためにゆっくりと硬化させることが必要であり、生産性が低くなってしまう。クラッド材とコアを形成するための光硬化性樹脂組成物材料はともに（メタ）アクリル系樹脂であり、硬化時間を短時間にすることができる。そのため生産性を高めることが可能である。
【００１５】
以上の構成により、下記に示す通り伝送損失として０．２ｄＢ／ｃｍ以下の優れた値を有する光導波路を形成できる。また、コアの材料となる光硬化性樹脂組成物の導入から、コアの自己形成（光硬化）、未硬化樹脂の除去、クラッド材の導入、クラッド材の硬化までの時間を５分間程度と短時間にすることができ、高い生産性を有する光導波路の製造方法となる。また、本発明により形成された光導波路は、高温環境下に保存されたときの硬化歪みの緩和に伴う変形量が少なく、高温環境下に保存されたときの光伝送特性の劣化が少ない。
【発明を実施するための最良の形態】
【００１６】
コアを形成するための光硬化性樹脂組成物を構成する第１のラジカル重合性材料は、高屈折率のものが採用される。芳香環としてはベンゼン環が好ましく、いわゆるビスフェノールＡ系の化合物が好ましい。例えばポリエトキシ化ビスフェノールＡのジアクリレートが挙げられる。この際、オキシエチレン単位は合計４乃至２０個が望ましい。
【００１７】
コアを形成するための光硬化性樹脂組成物を構成する第２のラジカル重合性材料は、低粘度のものが採用される。例えばポリオキシプロピレンジアクリレートやポリオキシテトラメチレンジアクリレートが挙げられる。この際、オキシアルキレン単位は３乃至１２個が望ましい。尚、第２のラジカル重合性材料は、第１のラジカル重合性材料と相溶性が良く、且つそれらの混合物は液状となることが重要である。この点で、構成単位の構造が同一又は類似であることが好ましい。
【００１８】
クラッド材としては低屈折率且つ重合性官能基濃度が少ないことが求められる。モノアクリレートとしてはポリエトキシ化アルキルのアクリルエステル又はアルキルアクリルエステルが挙げられ、ジアクリレートとしてはポリオキシプロピレンジアクリレートが挙げられる。尚、クラッド材は比較的低粘度で、コアを形成するための光硬化性樹脂組成物を構成する第１及び第２のラジカル重合性材料と相溶性が良いことが重要である。この点で、クラッド材とコアを形成するための光硬化性樹脂組成物とは、構成単位の構造が同一又は類似であることが好ましい。尚、クラッド材の硬化方法は任意であるが、光硬化性の樹脂を用いると、コアを形成するために用いた光硬化性樹脂組成物の残余の未硬化物をも硬化できるので好ましい。この点で、クラッド材は、コアを形成するために用いる光硬化性樹脂組成物と硬化機構が同一又は同系統であることが好ましい。
【実施例１】
【００１９】
第１のラジカル重合性材料として、新中村化学工業社製Ａ−ＢＰＥ−１０変性ビスフェノールＡジアクリレート（硬化前屈折率１．５１６、硬化後屈折率１．５３１）を、第２のラジカル重合性材料として、同社製ＡＰＧ−４００ポリプロピレングリコールジアクリレート（硬化前屈折率１．４５１、硬化後屈折率１．４７２）を用い、重量比６：４の混合物（重量平均分子量が約６８０）を調整した。ここに、チバ・スペシャルティ・ケミカルズ社製ＩＲＧＡＣＵＲＥ１８００光重合開始剤を０．５重量％添加した組成物を調整し、コア形成用の光硬化性樹脂組成物とした。また、クラッド材として、新中村化学工業社製Ａ−ＳＡＬ−９Ｅポリオキシエチレン第２級アルキルエ−テルアクリレート（重合性官能基１つあたりの分子量が約６５０、粘度４６ｍＰａ・ｓ、硬化前屈折率１．４５８、硬化後屈折率１．４６４）にチバ・スペシャルティ・ケミカルズ社製ＩＲＧＡＣＵＲＥ１８００光重合開始剤を０．５重量％添加した組成物を調整した。
【００２０】
特許文献１と同様に、直方体の上面が開口となった形のアクリル製の透明容器３に、上述した通りに調整したコア形成用の光硬化性樹脂組成物１を充填し、プラスチック光ファイバ４を浸漬した（図１．Ａ）。プラスチック光ファイバ４はコア径０．９８ｍｍ、開口数０．３のものを用いた。プラスチック光ファイバ４を通して波長λW＝４４２ｎｍのＨｅ−Ｃｄレーザ光を強度約０．５ｍＷの条件で光硬化性樹脂組成物１に照射した。光硬化性樹脂組成物１はレーザ光により徐々に硬化し、自己集光性によって約１分間で長さ１４ｍｍの軸状のコア５（屈折率１．５１１）が形成された（図１．Ｂ）。
【００２１】
次に、透明容器３の開口部から、未硬化の光硬化性樹脂組成物１を除去した。このとき、コア表面及び透明容器の内面に未硬化の光硬化性樹脂組成物が付着し、残存した（図１．Ｃで符号１１）。次に上記クラッド材２を透明容器３に充填し、紫外光ＵＶを用いて約１分間で光硬化させてクラッド２２を形成した（図１．Ｄ）。コア形成用の光硬化性樹脂組成物１の充填開始から、クラッド材２の硬化完了までは、約４分間で終了することができた。
【００２２】
このようにして形成された光導波路１０に波長６６０ｎｍの光を導入し、カットバック法により伝送損失を測定した。この結果を図２に示す。０．０６ｄＢ／ｃｍという値が得られ、極めて低損失の光導波路であることが分かった。同様に作製した長さ１４ｍｍの直線光導波路に関して、挿入損失の波長依存性を測定した。この結果を図３に示す。波長５００ｎｍから波長８５０ｎｍまでの範囲において挿入損失が０．１５ｄＢ以下という優れた伝送特性を示した。
【実施例２】
【００２３】
実施例１において、第１のラジカル重合性材料と第２のラジカル重合性材料の混合比を５：５とし、光重合開始剤をチバ・スペシャルティ・ケミカルズ社製ＩＲＧＡＣＵＲＥ８１９を０．５重量％添加してコア形成用の光硬化性樹脂組成物（硬化後屈折率１．５０５）を形成した。また、クラッド材として新中村化学工業社製ＡＰＧ−７００ポリプロピレングリコールジアクリレート（重合性官能基１つあたりの分子量が約４１０、粘度７０ｍＰａ・ｓ、硬化前屈折率１．４５１、硬化後屈折率１．４６６）にチバ・スペシャルティ・ケミカルズ社製ＩＲＧＡＣＵＲＥ１８００光重合開始剤を０．５重量％添加した組成物を調整した。
【００２４】
これらを用い、プラスチック光ファイバとして三菱レイヨン社製エスカミウを使用し、レーザー光として波長４５７ｎｍ、強度４ｍＷの条件とすること以外は実施例と同様な手順で光導波路を作製した。カットバック法により伝送損失を測定したところ波長４６０ｎｍから８５０ｎｍまでの範囲において０．２ｄＢ／ｃｍ以下、５００ｎｍ以上では０．１３ｄＢ／ｃｍ以下であった。
【実施例３】
【００２５】
実施例１において、光重合開始剤をチバ・スペシャルティ・ケミカルズ社製ＤＡＲＯＣＵＲ１１７３を０．２重量％添加したコア形成用の光硬化性樹脂組成物を用い、クラッド材も光重合開始剤としてＤＡＲＯＣＵＲ１１７３を０．２重量％添加することとし、プラスチック光ファイバとして三菱レイヨン社製ＧＨＡＮ４００１−ＯＲ１を使用し、レーザー光として波長４０８ｎｍ、強度３０ｍＷの条件とすること以外は実施例１と同様な手順で光導波路を作製した。カットバック法により伝送損失を測定したところ波長６６０ｎｍにおいて０．０９ｄＢ／ｃｍであった。
【００２６】
同様に作製した長さ１４ｍｍの直線光導波路を１００℃の環境に８０時間保存した。保存後の波長６５０ｎｍにおける挿入損失を測定したところ、実験誤差の範囲内で保存前の値と一致した。さらに、同様に作製した長さ１４ｍｍの直線光導波路を７５℃９５％ＲＨの環境に６００時間保存した。保存後の波長６５０ｎｍにおける挿入損失を測定したところ、実験誤差の範囲内で保存前の値と一致した。
【実施例４】
【００２７】
第１のラジカル重合性材料として、新中村化学工業社製Ａ−ＢＰＥ−４変性ビスフェノールＡジアクリレート（硬化前屈折率１．５３７、硬化後屈折率１．５５６）を用い、第２のラジカル重合性材料として、ＡＰＧ−４００ポリプロピレングリコールジアクリレートを用い、重量比５：５の混合物（重量平均分子量約５２０）を調整した。ここに、チバ・スペシャルティ・ケミカルズ社製ＩＲＧＡＣＵＲＥ１８００光重合開始剤を０．５重量％添加した組成物を調整し、コア形成用の光硬化性樹脂組成物とした（硬化後屈折率１．５１９）。クラッド材として、新中村化学工業社製Ｓ−１８００Ａイソステアリルアクリレート（重合性官能基１つあたりの分子量約３２０、粘度３０ｍＰａ・ｓ）にチバ・スペシャルティ・ケミカルズ社製ＩＲＧＡＣＵＲＥ１８００光重合開始剤を０．５重量％添加した組成物を調整した。
【００２８】
これらを用いること以外は実施例１と同様な手順で光導波路を作製した。カットバック法により伝送損失を測定したところ波長６６０ｎｍにおいて０．１８ｄＢ／ｃｍであった。
【実施例５】
【００２９】
第１のラジカル重合性材料として新中村化学工業社製Ａ−Ｂ１２０６ＰＥ変性ビスフェノールＡジアクリレート（硬化後屈折率１．４９３）を用い、第２のラジカル重合性材料としてＡＰＧ−２００ポリプロピレングリコールジアクリレート（重合性官能基１つあたりの分子量約１５０、粘度１２ｍＰａ・ｓ、硬化前屈折率１．４４９、硬化後屈折率１．４８７）を用い、これらの重量比７：３の混合物（重量平均分子量約１０００）を調整した。ここに、チバ・スペシャルティ・ケミカルズ社製ＩＲＧＡＣＵＲＥ１８００光重合開始剤を０．５重量％添加した組成物を調整し、コア形成用の光硬化性樹脂組成物とした（硬化後屈折率１．４９１）。これを使用すること以外は実施例１と同様な手順で光導波路を作製した。カットバック法により伝送損失を測定したところ波長６６０ｎｍにおいて０．１９ｄＢ／ｃｍであった。
【実施例６】
【００３０】
第１のラジカル重合性材料として新中村化学工業社製Ａ−Ｂ１２０６ＰＥ変性ビスフェノールＡジアクリレートを用い、第２のラジカル重合性材料としてＡＰＧ−４００ポリプロピレングリコールジアクリレートを用い、これらの重量比６：４の混合物（重量平均分子量約９９０）を調整した。ここに、チバ・スペシャルティ・ケミカルズ社製ＩＲＧＡＣＵＲＥ１８００光重合開始剤を０．５重量％添加した組成物を調整し、コア形成用の光硬化性樹脂組成物とした（硬化後屈折率１．４８６）。これを使用すること以外は実施例１と同様な手順で光導波路を作製した。カットバック法により伝送損失を測定したところ波長６６０ｎｍにおいて０．１０ｄＢ／ｃｍであった。
【００３１】
〔比較例１〕
コア材を第１のラジカル重合性材料のみとした場合を比較例として実験した。即ち、新中村化学工業社製Ａ−ＢＰＥ−１０変性ビスフェノールＡジアクリレートのみに、チバ・スペシャルティ・ケミカルズ社製ＩＲＧＡＣＵＲＥ１８００光重合開始剤を０．５重量％添加したものをコア形成用の光硬化性樹脂組成物としたことの他は実施例１と同様に実験した。この光硬化性樹脂組成物は粘度が高いため、光硬化性樹脂組成物の充填に要する時間や、未硬化の光硬化性樹脂組成物の除去に要する時間が非常に長くなってしまった。特に、軸状のコアの周辺に付着した未反応の光硬化性樹脂組成物をできるだけきれいに除去しないと、クラッド材の投入時に残余の光硬化性樹脂組成物がクラッド材に溶解する時間が長くなってしまう。結果として、コア形成用の光硬化性樹脂組成物の充填開始から、クラッド材の硬化完了までに要した時間は１０分以上かかってしまった。
【００３２】
〔比較例２〕
コア材を第２のラジカル重合性材料のみとした場合を比較例として実験した。即ち、新中村化学工業社製ＡＰＧ−４００ポリプロピレングリコールジアクリレートのみに、チバ・スペシャルティ・ケミカルズ社製ＩＲＧＡＣＵＲＥ１８００光重合開始剤を０．５重量％添加したものをコア形成用の光硬化性樹脂組成物としたことの他は実施例１と同様に実験した。作製した長さ１４ｍｍの直線光導波路に関して、波長６６０ｎｍにおける挿入損失を測定したところ、３ｄＢ以上という大きな損失を示した。本比較例の光硬化性樹脂組成物は硬化後の屈折率が波長６３３ｎｍにおいて１．４７２であり、クラッド（硬化後）の屈折率は、１．４６５であった。即ち、コアとクラッドとの屈折率差が小さいために光ファイバからの結合損失が大きくなったと考えられる。
【００３３】
〔比較例３〕
クラッド材の共役カルボニル１個辺りの分子量が３００未満の場合を比較例として実験した。即ち、クラッド材を、新中村化学工業社製Ａ−ＴＭＰＴ−６ＰＯプロポキシ化トリメチロールプロパントリアクリレート（重合性官能基１つあたりの分子量約２１５、粘度１１０ｍＰａ・ｓ）に、チバ・スペシャルティ・ケミカルズ社製ＩＲＧＡＣＵＲＥ１８００光重合開始剤を０．５重量％添加したものとしたことの他は実施例３と同様に実験した。コア形成用の光硬化性樹脂組成物の充填開始から、クラッド材の硬化完了までは、約１０分間で終了した。作製直後の直線光導波路に関して、カットバック法により伝送損失を測定したところ波長６６０ｎｍにおいて０．２ｄＢ／ｃｍと良好であった。
【００３４】
同様に作製した長さ１４ｍｍの直線光導波路を１００℃の環境に８０時間保存した。保存後の波長６５０ｎｍにおける挿入損失を測定したところ、保存前の値より５ｄＢ以上損失が増加していた。さらに、同様に作製した長さ１４ｍｍの直線光導波路を７５℃９５％ＲＨの環境に３００時間保存した。保存後の波長６５０ｎｍにおける挿入損失を測定したところ、保存前の値より３ｄＢ以上損失が増加していた。このように、比較例３で形成した光導波路は、高温環境下又は高温高湿環境下において、特性の劣化が著しかった。
【００３５】
〔比較例４〕
コア形成用の光硬化性樹脂組成物の充填開始から、クラッド材の硬化完了までを、５分間で終了したことを除き、比較例３と同様に実験した。作製した光導波路のコアは、クラッド硬化形成時の発熱により曲がりが生じていた。また、クラッド材中への未硬化のコア形成用の光硬化性樹脂組成物の溶解（拡散）が不十分だったことによる、密度揺らぎの様子が目視ではっきりと確認できた。
【００３６】
〔比較例５〕
クラッド材の共役カルボニル１個辺りの分子量が３００未満の場合を比較例として実験した。クラッド材として新中村化学工業社製ＡＰＧ−２００トリプロピレングリコールジアクリレートに、チバ・スペシャルティ・ケミカルズ社製ＩＲＧＡＣＵＲＥ１８００光重合開始剤を０．５重量％添加したものを使用することの他は実施例３と同様に実験した。コア形成用の光硬化性樹脂組成物の充填開始から、クラッド材の硬化完了までは、約１０分間で終了した。クラッド材中への、未硬化のコア形成用の光硬化性樹脂組成物の溶解（拡散）は十分だったが、クラッド硬化形成時の発熱により、コアに曲がりが生じてしまった。
【００３７】
〔比較例６〕
クラッド材の粘度が１００ｍＰａ・ｓよりも高い場合を示す。クラッド材として新中村化学工業社製Ａ−ＰＴＭＧ−１００（ポリテトラメチレングリコール＃１０００ジアクリレート（重合性官能基１つあたりの分子量５００以上、粘度３２５ｍＰａ・ｓ）に、チバ・スペシャルティ・ケミカルズ社製ＩＲＧＡＣＵＲＥ１８００光重合開始剤を０．５重量％添加したものを使用することの他は実施例３と同様に実験した。コア形成用の光硬化性樹脂組成物の充填開始から、クラッド材の硬化完了までは、約１０分間で終了した。クラッド材中への、未硬化のコア形成用の光硬化性樹脂組成物の溶解（拡散）が不十分だったことによる、密度揺らぎの様子が目視ではっきりと確認できた。
【図面の簡単な説明】
【００３８】
【図１】本願発明に係る光導波路の製造工程を示す工程図（断面図）。
【図２】実施例１において製造した光導波路の伝送損失を示すグラフ図。
【図３】実施例１において製造した光導波路の挿入損失の波長依存性を示すグラフ図。
【符号の説明】
【００３９】
１：光硬化性樹脂組成物（未硬化のもの）
１１：残存する未硬化の光硬化性樹脂組成物
２：クラッド材（未硬化のもの）
２２：クラッド（硬化したもの）
３：透明容器
４：プラスチック光ファイバ
５：コア（光硬化性樹脂組成物１が軸状に硬化したもの）
【図１】
0004622878.tif 000002
【図２】
0004622878.tif 000003
【図３】
0004622878.tif 000004